(57)【要約】    【課題】  仮固定が可能で、かつ、低保持性（低架橋密度）を特徴とする粘弾性高分子材料を提供すること。  【解決手段】  （メタ）アクリル酸アルキルエステル単量体、極性基含有単量体、（メタ）アクリル酸アルキルエステル単量体と極性基含有単量体の共重合体、光活性官能基を２個以上含有する単量体、及び、光重合開始剤を主成分としてなる光硬化型粘着剤を用いて作製した粘弾性高分子材料において、上記（メタ）アクリル酸アルキルエステル単量体と極性基含有単量体の共重合体の重量平均分子量を２０万〜３００万とし、かつ、その含有量を上記光硬化型粘着剤組成の５〜５０重量部とし、上記光活性官能基を２個以上含有する単量体の含有量を、上記光硬化型粘着剤組成の０．０１〜０．５重量部とする。【選択図】  なし【特許請求の範囲】
【請求項１】
被着体をステンレス板としたとき、試験雰囲気４０℃、荷重９．８Ｎの条件において、保持力が３〜１４４０分で、かつ、材料自体が凝集破壊することを特徴とする粘弾性高分子材料。
【請求項２】
（メタ）アクリル酸アルキルエステル単量体、極性基含有単量体、（メタ）アクリル酸アルキルエステル単量体と極性基含有単量体の共重合体、光活性官能基を２個以上含有する単量体、及び、光重合開始剤を主成分としてなる光硬化型粘着剤を用いて作製した粘弾性高分子材料において、上記（メタ）アクリル酸アルキルエステル単量体と極性基含有単量体の共重合体が２０万〜３００万の重量平均分子量を有し、かつ、その含有量が上記光硬化型粘着剤組成の５〜５０重量部であり、かつ、上記光活性官能基を２個以上含有する単量体の含有量が、上記光硬化型粘着剤組成の０．０１〜０．５重量部であることを特徴とする粘弾性高分子材料。
【請求項３】
上記粘弾性高分子材料の厚さが０．２０〜３．００ｍｍであることを特徴とする請求項１乃至請求項２のいずれかに記載の粘弾性高分子材料。
【発明の詳細な説明】
【技術分野】
【０００１】
本発明は、自動車、電車の振動抑制、及び、地震・風（台風）などによる家屋の振動抑制に使用する振動吸収材、すなわち、粘弾性高分子材料に関するものである。
【背景技術】
【０００２】
従来より、自動車、電車の振動抑制、及び、地震・風（台風）等による家屋の振動抑制をするためには、制振ゴム（シリコーンゴム、クロロプレンゴムなど）を接着剤で貼り付けることで対応してきた。しかしながら、上記の場合、現場での施工が必要で、かつ、養生時間（接着剤の乾燥時間）が必要で、かつ、溶剤が揮発することから好ましくない。
【０００３】
また、仮固定できない粘弾性高分子材料としては、非極性エチレン性不飽和モノマーを含むもの（特許文献１）、仮固定できる粘弾性高分子材料としては、アクリレート粘弾性振動吸収材料と疎水性シリカを含有するもの（特許文献２）、ホットメルトタイプのもの（特許文献３）、イソシアネート架橋（後架橋）するもの（特許文献４、特許文献５）がある。
【特許文献１】特表平１０−５０９１９８号公報
【特許文献２】特表平１０−５０３５７５号公報
【特許文献３】特表２０００−５０６５６０号公報
【特許文献４】特許第３５４８４１４号公報
【特許文献５】特許第３５４８９３３号公報
【発明の開示】
【発明が解決しようとする課題】
【０００４】
しかし、特許文献１〜５に記載の発明は、いずれも粘弾性高分子材料として、仮固定が可能で、かつ、低保持性（低架橋密度）であることについて規定したものはない。
【０００５】
本発明の目的は、上記課題を解決するためになされたものであり、仮固定が可能で、かつ、低保持性（低架橋密度）を特徴とする粘弾性高分子材料を提供することにある。
【課題を解決するための手段】
【０００６】
本発明の目的を達成するために、本発明は特許請求の範囲に記載のような構成とするものである。
【０００７】
すなわち、本発明粘弾性高分子材料は、被着体をステンレス板としたとき、試験雰囲気４０℃、荷重９．８Ｎの条件において、保持力が３〜１４４０分で、かつ、材料自体が凝集破壊する。
【０００８】
また、本発明は、（メタ）アクリル酸アルキルエステル単量体、極性基含有単量体、（メタ）アクリル酸アルキルエステル単量体と極性基含有単量体の共重合体、光活性官能基を２個以上含有する単量体、及び、光重合開始剤を主成分としてなる光硬化型粘着剤を用いて作製した粘弾性高分子材料において、上記（メタ）アクリル酸アルキルエステル単量体と極性基含有単量体の共重合体の重量平均分子量を２０万〜３００万とし、かつ、その含有量を上記光硬化型粘着剤組成の５〜５０重量部とし、かつ、上記光活性官能基を２個以上含有する単量体の含有量を上記光硬化型粘着剤組成の０．０１〜０．５重量部とする。
【０００９】
これらの場合、上記粘弾性高分子材料の厚さを０．２０〜３．００ｍｍとする。
【発明の効果】
【００１０】
本発明の粘弾性高分子材料は、被着体をステンレス板としたとき、試験雰囲気４０℃、荷重９．８Ｎの条件において、保持力が３〜１４４０分で、かつ、材料自体が凝集破壊するから、粘弾性ダンパーなどの振動減衰用途に使用される粘弾性体に必要な低弾性率と高減衰性の両特性を併せ持つ。
【００１１】
また、本発明は、（メタ）アクリル酸アルキルエステル単量体、極性基含有単量体、（メタ）アクリル酸アルキルエステル単量体と極性基含有単量体の共重合体、光活性官能基を２個以上含有する単量体、及び、光重合開始剤を主成分としてなる光硬化型粘着剤を用いて作製した粘弾性高分子材料において、上記（メタ）アクリル酸アルキルエステル単量体と極性基含有単量体の共重合体が２０万〜３００万の重量平均分子量を有し、かつ、その含有量が上記光硬化型粘着剤組成の５〜５０重量部であり、かつ、上記光活性官能基を２個以上含有する単量体の含有量が、上記光硬化型粘着剤組成の０．０１〜０．５重量部であるから、応力の緩和性や柔軟性に優れ、また、仮固定が可能である。
【００１２】
これらの場合、上記粘弾性高分子材料の厚さが０．２０〜３．００ｍｍであるから、応力の緩和性や柔軟性に優れている。
【発明を実施するための最良の形態】
【００１３】
本発明の粘弾性高分子材料は、（メタ）アクリル酸アルキルエステル単量体、極性基含有単量体、（メタ）アクリル酸アルキルエステル単量体と極性基含有単量体の共重合体、２個以上の光活性官能基を含む単量体（以降「架橋剤」とする）及び光重合開始剤からなる光硬化型粘着剤を用いて作製する。
【００１４】
本発明者らは、光硬化型粘着剤を配合する際に、架橋剤を加え、重合反応する際に、架橋を行うことにより、エポキシ樹脂やイソシアネート等の後架橋に比べ、架橋密度を制御し易く、架橋度が安定することを見出し、本発明に至ったものである。
【００１５】
本発明で使用される粘着剤は、（メタ）アクリル酸アルキルエステル単量体、極性基含有単量体、（メタ）アクリル酸アルキルエステル単量体と極性基含有単量体の共重合体、架橋剤及び光重合開始剤からなり、粘着剤中の（メタ）アクリル酸アルキルエステル単量体、極性基含有単量体及び架橋剤に、光重合開始剤（例えば、イルガキュア１８４、イルガキュア６５１、イルガキュア３６９、イルガキュア１８００（チバ・スペシャリティ・ケミカルズ社）、Chivacure TPO、Chivacure １０７、Chivacure  １７３、Chivacure １２５６（チャイテック社）等）を０．０５〜５．０重量部添加し、光（例えば、紫外線（ＵＶ））重合させ、粘弾性高分子材料とする。
【００１６】
（メタ）アクリル酸アルキルエステル単量体と極性基含有単量体の共重合体とは、例えば、アクリル酸２−エチルヘキシルとアクリル酸との共重合体、アクリル酸イソオクチルとメタクリル酸２−ヒドロキシエチルとの共重合体、アクリル酸ブチルとアクリル酸とメタクリル酸２−ヒドロキシエチルとの三元共重合体等が使用されるが、特に、これらに限定されるものではない。
【００１７】
上記した（メタ）アクリル酸アルキルエステル単量体としては、例えば、エチル基、プロピル基、ブチル基、ペンチル基、ヘキシル基、２−エチルヘキシル基、オクチル基、イソオクチル基、ノニル基、イソノニル基、デシル基などで代表される、通常、炭素数が２０以下のアルキル基を有する（メタ）アクリル酸のエステル等が挙げられる。なお、上記した（メタ）アクリル酸アルキルエステルは、単独もしくは２種以上で使用される。
【００１８】
また、上記した極性基含有単量体としては、アクリル酸、メタクリル酸、イタコン酸、メタクリル酸２−ヒドロキシエチル、メタクリル酸２−ヒドロキシプロピル、アクリル酸ジメチルアミノエチル、アクリロニトリル、アクリル酸−β−カルボキシエチル（β−ＣＥＡ）、メタクリロニトリル、Ｎ−ビニル−２−ピロリドン等で代表される、分子中にカルボキシル基、水酸基、アミノ基等の極性基を有する重合性不飽和単量体等が挙げられる。
【００１９】
また、上記した架橋剤とは、例えば、１、６−ヘキサンジオールジアクリレート、トリエチレングリコールジアクリレートなどの多官能アクリレートが使用されるが、特に、これらに限定されるものではない。
【００２０】
架橋剤の配合量としては、上記粘着剤組成の０．０１〜０．５重量部が好ましい。配合量が０．０１重量部未満の場合、粘弾性高分子材料の形状を保持できないため、好ましくない。また、配合量が０．５重量部を超えると、架橋密度が高くなり過ぎ、結果として、凝集力が高まり、低保持性を維持できない。
【００２１】
（メタ）アクリル酸アルキルエステル単量体と極性基含有単量体の共重合体の配合量としては、粘着剤の粘度（塗工性）に寄与することから、上記粘着剤組成の５〜５０重量部が好ましい。配合量が５重量部未満の場合、粘着剤の粘度が低くなり、特に、厚膜塗工ができず、好ましくない。また、配合量が５０重量部を超えると、後反応として、５０％以下しか反応しないため、架橋密度の制御が不可能となり、好ましくない。
【００２２】
また、（メタ）アクリル酸アルキルエステル単量体と極性基含有単量体の共重合体の重量平均分子量としては、粘着剤の粘度（塗工性）に寄与することから、２０万〜３００万が好ましい。重量平均分子量が２０万未満の場合、粘弾性高分子材料の形状を保持するために、後反応させる（メタ）アクリル酸アルキルエステル単量体と極性基含有単量体の架橋密度を高くしなければならないため、好ましくない。また、重量平均分子量が３００万を超えると、粘着剤の粘度が高く、塗工性に問題を生じ、結果として、粘弾性高分子材料に厚さむらが生じるので、好ましくない。
【００２３】
粘弾性高分子材料の厚さとしては、０．２０〜３．００ｍｍ、より好ましくは、０．５０〜３．００ｍｍの範囲が好ましい。厚さが、０．２０ｍｍ未満では、粘弾性材料としての効果が得られず、好ましくない。また、厚さが３ｍｍを超えると、厚さの精度が低くなり、結果として、厚さむらが生じることから、粘弾性材料として使用できない。３ｍｍを超える厚さに対応するには、粘弾性高分子材料を数枚重ね合わせることにより対応可能である。
【００２４】
本発明の粘弾性高分子材料は、その粘着力が３．０Ｎ／１０ｍｍ以上、好ましくは４．０Ｎ／１０ｍｍ以上であることが望ましい。この粘着力が３．０Ｎ／１０ｍｍ未満では、仮固定としての貼付け強度が低く、好ましくない。
【００２５】
また、振動減衰用途に使用される粘弾性体としては、自己形状保持が可能な程度の弾性を有し、かつ、できるだけ柔らかい方が望ましい。当然のことながら、等価減衰定数などで表される材料の減衰性はできるだけ大きい方が望ましい。このとき、温度２０℃、振動数０．３Ｈｚ、剪断歪み５０％で、粘弾性体を加振したときの特性としては、貯蔵剪断弾性率が１×１０−２〜２０×１０−２ＭＰａ、等価減衰定数が０．３以上であることが望ましい。このことを実現するために、粘弾性高分子材料の保持力は、被着体をステンレス板としたとき、試験雰囲気４０℃、荷重９．８Ｎの条件において、保持力が３〜１４４０分で、かつ、材料自体が凝集破壊することが好ましい。保持力が３分未満の場合、粘弾性体として自己形状保持が困難となるため、好ましくない。また、保持力が１４４０分を超える場合、振動減衰用途に使用される粘弾性体としては弾性率が大き過ぎる、もしくは、減衰性が小さ過ぎるため好ましくない。さらに、保持力が３分から１４４０分の範囲にあっても、その破壊形態が界面破壊の場合、振動減衰用途に使用される粘弾性体としては、弾性率が大き過ぎる、もしくは、減衰性が小さ過ぎるため好ましくない。
【００２６】
本発明の粘弾性高分子材料は、その用途が、粘弾性高分子材料として使用可能で、かつ、仮固定を要求される限り、特に、限定されないが、特に、屋内・車内の防振材料として好適に用いられ、耐振効果を増大させる。
【実施例】
【００２７】
本発明の粘弾性高分子材料の構成について、実施例によって具体的に説明する。但し、本発明の粘弾性高分子材料はこれに限定されるものではない。なお、本発明の実施例及び比較例の記述中における「部」は重量部を表し、「ｍｍ」は厚さを表し、「落下分またはズレｍｍ」は保持力特性を表す。
【００２８】
［実施例１］
アクリル酸／アクリル酸ブチル＝２／９８の単量体組成９５部、同組成の共重合体（重量平均分子量（以降「Ｍｗ」とする）：３００万）５部の粘着剤組成に、架橋剤のトリエチレングリコールジアクリレート０．５０部と光重合開始剤のChivacure １２５６  ０．２０部を添加し、均一に混合し、総厚で０．２０ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００２９】
［実施例２］
アクリル酸／アクリル酸−２−エチルヘキシル／アクリル酸−β−カルボキシエチル（以降「β−ＣＥＡ」とする）＝７／９０／３の単量体組成５０部、同組成の共重合体（Ｍｗ：２０万）５０部の粘着剤組成に、架橋剤の１、９−ノナンジオールジアクリレート０．１０部と光重合開始剤のイルガキュア１８５０  ０．０５部を添加し、均一に混合し、総厚で０．５０ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３０】
［実施例３］
アクリル酸／アクリル酸−２−エチルヘキシル＝２／９８の単量体組成７０部、同組成の共重合体（Ｍｗ：７０万）３０部の粘着剤組成に、架橋剤の１、６−ヘキサンジオールジアクリレート０．０５部と光重合開始剤のイルガキュア１８７０  ０．３０部を添加し、均一に混合し、総厚で１．００ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３１】
［実施例４］
アクリル酸／アクリル酸ブチル／アクリル酸−２−ヒドロキシエチル＝２／９５／３の単量体組成８５部、同組成の共重合体（Ｍｗ：２００万）１５部の粘着剤組成に、架橋剤の１、６−ヘキサンジオールジアクリレート０．０１部と光重合開始剤のChivacure TPO  ０．２０部を添加し、均一に混合し、総厚で２．００ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３２】
［実施例５］
アクリル酸イソオクチル／アクリル酸−２−ヒドロキシエチル／β-ＣＥＡ＝５／９０／５の単量体組成５０部、同組成の共重合体（Ｍｗ：５０万）５０部の粘着剤組成に、架橋剤の１、９−ノナンジオールジアクリレート０．１５部と光重合開始剤のイルガキュア６５１  ５．０部を添加し、均一に混合し、総厚で３．００ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３３】
［実施例６］
アクリル酸／アクリル酸−２−エチルヘキシル＝２／９８の単量体組成７０部、同組成の共重合体（Ｍｗ：７０万）３０部の粘着剤組成に、架橋剤の１、６−ヘキサンジオールジアクリレート０．５部と光重合開始剤のイルガキュア１８７０  ０．７０部を添加し、均一に混合し、総厚で１．００ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３４】
［実施例７］
アクリル酸／アクリル酸−２−エチルヘキシル＝８／９２の単量体組成７０部、同組成の共重合体（Ｍｗ：７０万）３０部の粘着剤組成に、架橋剤の１、６−ヘキサンジオールジアクリレート０．５部と光重合開始剤のイルガキュア１８５０  ０．６０部を添加し、均一に混合し、総厚で１．５０ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３５】
［実施例８］
アクリル酸／アクリル酸ブチル＝１／９９の単量体組成９５部、同組成の共重合体（Ｍｗ：３００万）５部の粘着剤組成に、架橋剤のトリエチレングリコールジアクリレート０．５０部と光重合開始剤のイルガキュア１８４  ０．５０部を添加し、均一に混合し、総厚で０．２０ｍｍになるように塗工して粘弾性高分子材料を得た。この粘弾性高分子材料は、表１に示すとおり、粘着力と低保持力を有していた。また、保持力測定において凝集破壊が認められた。さらに、振動減衰用途に使用される粘弾性体に要求される低弾性と高減衰性を有していた。
【００３６】
［比較例１］
アクリル酸／アクリル酸−２−エチルヘキシル／β-ＣＥＡ＝２／９２／６の単量体組成８０部、同組成の共重合体（Ｍｗ：１５０万）２０部の粘着剤組成に、架橋剤のエポキシ樹脂０．５部と光重合開始剤のイルガキュア６５１  ０．５０部を添加し、均一に混合し、総厚で０．２５ｍｍになるように塗工して粘弾性高分子材料を得た。この粘弾性高分子材料は、表１に示すとおり、粘着力と保持力を有していたが、保持力測定において界面破壊が認められた。また、剪断弾性率が振動減衰用途に使用される粘弾性体としては大きかった。
【００３７】
［比較例２］
アクリル酸／アクリル酸−２−エチルヘキシル＝１０／９０の単量体組成７０部、同組成の共重合体（Ｍｗ：７０万）３０部の粘着剤組成に、架橋剤の１、６−ヘキサンジオールジアクリレート０．５０部と光重合開始剤のイルガキュア１８７０  ０．７０部を添加し、均一に混合し、総厚で１．００ｍｍになるように塗工して粘弾性高分子材料を得た。この粘弾性高分子材料は、表１に示すとおり、粘着力と保持力を有していたが、保持力測定において落下は認められなかった。また、等価減衰定数が振動減衰用途に使用される粘弾性体としては小さかった。
【００３８】
［比較例３］
アクリル酸／アクリル酸ブチル／アクリル酸−２−ヒドロキシエチル＝５／９２／３の単量体組成９７部、同組成の共重合体（Ｍｗ：３００万）３部の粘着剤組成に、架橋剤の１、６−ヘキサンジオールジアクリレート０．００５部と光重合開始剤のイルガキュア１８５０  ０．０３部を添加し、均一に混合し、総厚で１．００ｍｍになるように塗工したが、共重合体の粘着剤組成が少量のため粘度が小さく、粘弾性高分子材料を得ることはできなかった。この粘弾性高分子材料は、作製できなかったことから、粘着力と保持力、貯蔵剪断弾性率及び等価減衰定数の測定はできなかった。
【００３９】
［比較例４］
アクリル酸／アクリル酸ブチル／アクリル酸−２−ヒドロキシエチル＝７／９０／３の単量体組成７５部、同組成の共重合体（Ｍｗ：１５０万）２５部の粘着剤組成に、架橋剤の１、６−ヘキサンジオールジアクリレート０．００５部と光重合開始剤のChivacure TPO  ０．０３部を添加し、均一に混合し、総厚で２．００ｍｍになるように塗工したが、光重合開始剤が少量のため粘着剤が硬化せず、粘弾性高分子材料を得ることはできなかった。この粘弾性高分子材料は、作製できなかったことから、粘着力と保持力、貯蔵剪断弾性率及び等価減衰定数の測定はできなかった。
【００４０】
【表１】
2007204627.tif 000002
［厚さ］ＪＩＳ−Ｚ−０２３７（２０００）に準ずる。なお、厚さの測定には、ＪＩＳ−Ｂ−７５０３に規定するダイヤルゲージを使用する。
【００４１】
［粘着力］ＪＩＳ−Ｚ−１５４１（２００４）に準じ、被着体としてステンレス板に０．１３ｍｍ厚アルミニウム箔で裏打ちした試験片を貼り付け、荷重４９Ｎのローラーで一往復させた後、２０分後、アイコー引張試験機にて剥離速度３００ｍｍ／ｍｉｎにて９０°方向にピールし測定した。
【００４２】
［保持力］ＪＩＳ−Ｚ−１５２８（２００４）に準じ、０．１３ｍｍ厚アルミニウム箔で裏打ちし、測定温度４０℃、荷重９．８Ｎ、試験時間２４時間で落下するまでの時間（落下分）またはズレ幅（ｍｍ）を測定した。
【００４３】
［貯蔵剪断弾性率及び等価減衰定数］
測定には、長さ５０ｍｍ×幅５０ｍｍの試料を用い、雰囲気温度２０℃、振動数０．３Ｈｚ、剪断歪み５０％の条件で、（株）上島製作所製油圧サーボ試験機で加振したときの３サイクル目の履歴ループより計測した。